СТЕКЛО
GLASS

Изобретение относится к технологии силикатов, а именно к производству стекол, которые могут быть использованы для изготовления сортовой посуды, изделий бытового и декоративно-художественного назначения.
2
2
3
2
2
2
3
Известно стекло, содержащее следующие компоненты, мас. %: SiO 65,0-75,0; AlO 1,0-5,0; СаО 2,0-9,0; MgO 1,0-5,0; NaO 10,0-15,0; KO 0,1-5,0; FeO 0,05-0,5; Se 0,0011-0,2; MnO 0,0005-0,3 [1].
Задачей изобретения является повышение температуры начала размягчения стекла.
2
2
2
2
3
2
2
3
2
2
2
2
3
2
2
3
Технический результат достигается тем, что стекло, включающее SiO, СаО, NaO, KO, FeO, Se, MnO, дополнительно содержит AsO при следующем соотношении компонентов, мас. %: SiO 72,42-74,7; СаО 10,0-13,0; NaO 4,0-8,0; KO 4,2-8,3; FeO 0,1-0,25; Se 0,2-0,58; MnO 1,5-2,5; AsO 0,05-0,2.
В таблице приведены составы предложенного стекла.
Стекло может быть сварено в электропечи при температуре ~1500°С. Температура выработки стекла 1300-1350°С. Способ выработки - в зависимости от ассортимента изделий.
Источники информации
1. SU 1270133, С03С 3/087, 1986.